(57)【要約】【課題】成形加工性を改善した電磁波シールド材を提供する。【解決手段】少なくとも一枚の金属箔及び少なくとも二層の樹脂層が密着積層した多層構造を有する電磁波シールド材であって、各金属箔はその両面が樹脂層と密着積層されており、各金属箔は、隣接する二層の樹脂層のそれぞれと、０．０２≦ＶM／ＶM’≦１．２の関係を満たす電磁波シールド材（式中、ＶM：金属箔と樹脂層との合計体積に対する金属箔の体積率、ＶM’：（σR−σR’）／（σM＋σR−σR’）、σM：金属箔に引張応力を与えたときの破断時の金属箔の応力（ＭＰａ）、σR：樹脂層に引張応力を与えたときの破断時の樹脂層の応力（ＭＰａ）、σR’：金属箔破断時の歪みと同じ歪みを樹脂層に与えたときの樹脂層の応力（ＭＰａ））。【選択図】図１
2018152466.tif 000002
【特許請求の範囲】
【請求項１】
少なくとも一枚の金属箔及び少なくとも二層の樹脂層が密着積層した多層構造を有する電磁波シールド材であって、
各金属箔はその両面が樹脂層と密着積層されており、
各金属箔は、隣接する二層の樹脂層のそれぞれと、下記の関係を満たす電磁波シールド材。
０．０２≦ＶM／ＶM’≦１．２
ＶM：金属箔と樹脂層との合計体積に対する金属箔の体積率
ＶM’：（σR−σR’）／（σM＋σR−σR’）
σM：金属箔に引張応力を与えたときの破断時の金属箔の真応力（ＭＰａ）
σR：樹脂層に引張応力を与えたときの破断時の樹脂層の真応力（ＭＰａ）
σR’：金属箔破断時の対数歪みと同じ対数歪みを樹脂層に与えたときの樹脂層の真応力（ＭＰａ）
【請求項２】
各金属箔は、隣接する二層の樹脂層と、それぞれ下記の関係を満たす請求項１に記載の電磁波シールド材。
０．２≦ＶM／ＶM’≦０．６
【請求項３】
電磁波シールド材を構成する各金属箔の厚さが４〜１００μｍである請求項１又は２に記載の電磁波シールド材。
【請求項４】
電磁波シールド材を構成する各樹脂層の厚さが４〜２５０μｍである請求項１〜３の何れか一項に記載の電磁波シールド材。
【請求項５】
電磁波シールド材を構成する金属箔及び樹脂層は接着剤層を介さないで熱圧着によって密着積層されている請求項１〜４の何れか一項に記載の電磁波シールド材。
【請求項６】
金属箔の合計厚さは１００μｍ以下であり、且つ、樹脂層の合計厚さは５００μｍ以下である請求項１〜５の何れか一項に記載の電磁波シールド材。
【請求項７】
請求項１〜６の何れか一項に記載の電磁波シールド材を成形することを含む電磁波シールド成形品の製造方法。
【請求項８】
成形が圧空成形により行われる請求項７に記載の電磁波シールド成形品の製造方法。
【発明の詳細な説明】
【技術分野】
【０００１】
本発明は電磁波シールド材に関する。とりわけ、本発明は電気・電子機器の被覆材又は外装材に適用可能な電磁波シールド材に関する。
【背景技術】
【０００２】
近年、地球環境問題に対する関心が全世界的に高まっており、電気自動車やハイブリッド自動車といった二次電池を搭載した環境配慮型自動車の普及が進展している。これらの自動車においては、搭載した二次電池から発生する直流電流をインバータを介して交流電流に変換した後、必要な電力を交流モータに供給し、駆動力を得る方式を採用するものが多い。インバータのスイッチング動作等に起因して電磁波が発生する。電磁波は車載の音響機器や無線機器等の受信障害となることから、インバータ或いはインバータと共にバッテリーやモータ等を金属製ケース内に収容して、電磁波シールドするという対策が行われてきた（特開２００３−２８５００２号公報）。１MHｚ以下の低周波の電磁界、とりわけ５００ｋHz以下の低周波電磁界をシールドするために透磁率の高い金属が電磁波シールド材として用いられてきた。
【０００３】
また、自動車に限らず、通信機器、ディスプレイ及び医療機器を含め多くの電気・電子機器から電磁波が放射される。電磁波は精密機器の誤作動を引き起こす可能性があり、更には、人体に対する影響も懸念される。このため、電磁波シールド材を用いて電磁波の影響を軽減する各種の技術が開発されてきた。例えば、銅箔と樹脂フィルムとを積層してなる銅箔複合体が電磁波シールド材として用いられている（特開平７−２９０４４９号公報）。銅箔は電磁波シールド性を有し、樹脂フィルムは銅箔の補強のために積層される。また、絶縁材料からなる中間層の内側と外側にそれぞれ金属層を積層した電磁波シールド構造も知られている（特許第４６０２６８０号公報）。また、金属箔及び樹脂層を交互に積層することで電磁波シールド特性、軽量特性、及び成形性に優れた電磁波シールド効果を得る技術も知られている（特開２０１７−５２１４号公報）。
【先行技術文献】
【特許文献】
【０００４】
【特許文献１】特開２００３−２８５００２号公報
【特許文献２】特開平７−２９０４４９号公報
【特許文献３】特許第４６０２６８０号公報
【特許文献４】特開２０１７−５２１４号公報
【発明の概要】
【発明が解決しようとする課題】
【０００５】
電気・電子機器は各種形状を有しており、これらを電磁波シールド材で無駄なく覆うためには電磁波シールド材を種々の形状に成形することが求められる。従来は、プレス成形した金属板を用いることが多かったが、プレス成形性を確保するためには金属板の厚さを大きくする必要がある。また、金属板により十分なシールド特性を得ようとすると厚い金属板が必要である。自動車においては燃費向上の観点から軽量化が大きな課題となっているため、金属板は薄いほうが望ましい。
【０００６】
また、金属板を複雑な形状に成形するためには複数回のプレス加工が必要になり、複数のプレス金型が必要である。プレス加工用の金型には精度が必要なため、作製にコストがかかる。従ってデザイン変更のたびに多大なコストがかかるという問題もある。このため、電磁波シールド材を低コストで成形できる技術が望まれる。
【０００７】
一方、低コストで樹脂などを成形する工法として圧空成形がある。圧空成形では金型が片方だけで済むため、金型同士のクリアランスを考慮する必要がなく、比較的低コストで金型を作製できる。また、１度の成形で複雑な形状に加工できるため複数の金型を作製する必要がない。また、圧空成形では薄い材料も加工することができ、金属板を薄くすることもできる。しかし、金属板は一般に薄くなるほど延性が低下するため、単純に薄くするだけでは成形加工性に劣る。一方、厚くしてしまうと強度が高くなってしまい、圧縮空気で成形することができなくなってしまう。
【０００８】
先行技術文献中にも電磁波シールド材の成形加工性を高めることを目的とした技術は開示されているが、未だ改善の余地は残されている。本発明は上記事情に鑑みて創作されたものであり、成形加工性を改善した電磁波シールド材を提供することを課題の一つとする。
【課題を解決するための手段】
【０００９】
金属箔単体に引張応力が加わると、全体が均一に変形せず、局所的に変形する。この局所的な変形に応力が集中し、破断してしまうため、延性が高くない。一方、樹脂層は全体が均一に変形しやすいため、金属箔よりも延性が高い。金属箔と樹脂層を密着積層すると、樹脂層が金属箔をサポートするため、金属箔も均一に変形するようになり、延性が向上し、成形加工時の破断が抑制される。特に、金属箔及び樹脂層にそれぞれ引張応力を与えたときの破断時の応力同士が所定の関係を満たすことで、金属箔の延性が有意に向上する。金属箔の両面を樹脂層によりサポートすることで、金属箔の片面だけを樹脂層によりサポートするよりも延性は更に向上する。
【００１０】
従って、本発明は一側面において、
少なくとも一枚の金属箔及び少なくとも二層の樹脂層が密着積層した多層構造を有する電磁波シールド材であって、
各金属箔はその両面が樹脂層と密着積層されており、
各金属箔は、隣接する二層の樹脂層のそれぞれと、下記の関係を満たす電磁波シールド材。
０．０２≦ＶM／ＶM’≦１．２
ＶM：金属箔と樹脂層との合計体積に対する金属箔の体積率
ＶM’：（σR−σR’）／（σM＋σR−σR’）
σM：金属箔に引張応力を与えたときの破断時の金属箔の真応力（ＭＰａ）
σR：樹脂層に引張応力を与えたときの破断時の樹脂層の真応力（ＭＰａ）
σR’：金属箔破断時の対数歪みと同じ対数歪みを樹脂層に与えたときの樹脂層の真応力（ＭＰａ）
【００１１】
本発明に係る電磁波シールド材の一実施形態においては、各金属箔は、隣接する二層の樹脂層と、それぞれ下記の関係を満たす。
０．２≦ＶM／ＶM’≦０．６
【００１２】
本発明に係る電磁波シールド材の別の一実施形態においては、電磁波シールド材を構成する各金属箔の厚さが４〜１００μｍである。
【００１３】
本発明に係る電磁波シールド材の更に別の一実施形態においては、電磁波シールド材を構成する各樹脂層の厚さが４〜２５０μｍである。
【００１４】
本発明に係る電磁波シールド材の更に別の一実施形態においては、電磁波シールド材を構成する金属箔及び樹脂層は接着剤層を介さないで熱圧着によって密着積層されている。
【００１５】
本発明に係る電磁波シールド材の更に別の一実施形態においては、金属箔の合計厚さは１００μｍ以下であり、且つ、樹脂層の合計厚さは５００μｍ以下である。
【００１６】
本発明は別の一側面において、本発明に係る電磁波シールド材を成形することを含む電磁波シールド成形品の製造方法である。
【００１７】
本発明に係る電磁波シールド成形品の製造方法の一実施形態においては、成形が圧空成形により行われる。
【発明の効果】
【００１８】
本発明に係る電磁波シールド材は成形加工性に優れている。つまり、成形加工時に破断しにくい。そのため、電気・電子機器の複雑な外形に追随して電磁波シールド材を成形可能であり、電気・電子機器の省スペース化に貢献することができる。特に、本発明に係る電磁波シールド材は圧空成形に適しており、圧空成形により電磁波シールド材を成形することで電気・電子機器の低コスト化に大きく貢献することができる。
【図面の簡単な説明】
【００１９】
【図１】樹脂層と金属箔の真応力と対数歪みの関係を模式的に示したグラフである。
【発明を実施するための形態】
【００２０】
（金属箔）
本発明に係る電磁波シールド材に使用する金属箔の材料としては特に制限はないが、交流磁界や交流電界に対するシールド特性を高める観点からは、導電性に優れた金属材料とすることが好ましい。具体的には、導電率が１．０×１０6Ｓ／ｍ（２０℃の値。以下同じ。）以上の金属によって形成することが好ましく、金属の導電率が１０．０×１０6Ｓ／ｍ以上であるとより好ましく、３０．０×１０6Ｓ／ｍ以上であると更により好ましく、５０．０×１０6Ｓ／ｍ以上であると最も好ましい。このような金属としては、導電率が約９．９×１０6Ｓ／ｍの鉄、導電率が約１４．５×１０6Ｓ／ｍのニッケル、導電率が約３９．６×１０6Ｓ／ｍのアルミニウム、導電率が約５８．０×１０6Ｓ／ｍの銅、及び導電率が約６１．４×１０6Ｓ／ｍの銀が挙げられる。導電率とコストの双方を考慮すると、アルミニウム又は銅を採用することが実用性上好ましい。本発明に係るシールド材に使用する金属箔はすべて同一の金属であってもよいし、層毎に異なる金属を使用してもよい。また、上述した金属を含有する合金を使用することもできる。
【００２１】
金属箔表面には接着促進、耐環境性、耐熱及び防錆などを目的とした各種の表面処理層が形成されていてもよい。例えば、金属面が最外層となる場合に必要とされる耐環境性、耐熱性を高めることを目的として、Ａｕめっき、Ａｇめっき、Ｓｎめっき、Ｎｉめっき、Ｚｎめっき、Ｓｎ合金めっき（Ｓｎ−Ａｇ、Ｓｎ−Ｎｉ、Ｓｎ−Ｃｕなど）、クロメート処理などを施すことができる。これらの処理を組み合わせてもよい。コストの観点からＳｎめっきあるいはＳｎ合金めっきが好ましい。また、金属箔と樹脂層との密着性を高めることを目的として、クロメート処理、粗化処理、Ｎｉめっきなどを施すことができる。これらの処理を組み合わせてもよい。粗化処理が密着性を得られやすく好ましい。また、直流磁界に対するシールド効果を高めることを目的として、比透磁率の高い金属層を設けることができる。比透磁率の高い金属層としてはＦｅ−Ｎｉ合金めっき、Ｎｉめっきなどが挙げられる。
【００２２】
銅箔を使用する場合、シールド性能が向上することから、純度が高いものが好ましく、純度は好ましくは９９．５質量％以上、より好ましくは９９．８質量％以上である。銅箔としては、圧延銅箔、電解銅箔、メタライズによる銅箔等を用いることができるが、屈曲性及び成形加工性に優れた圧延銅箔が好ましい。銅箔中に合金元素を添加して銅合金箔とする場合、これらの元素と不可避的不純物との合計含有量が０．５質量％未満とすることが好ましい。特に、銅箔中に、Ｓｎ、Ｍｎ、Ｃｒ、Ｚｎ、Ｚｒ、Ｍｇ、Ｎｉ、Ｓｉ、及びＡｇの群から選ばれる少なくとも１種以上を合計で２００〜２０００質量ｐｐｍ含有すると、同じ厚さの純銅箔より伸びが向上するので好ましい。
【００２３】
本発明に係るシールド材に使用する金属箔の厚さは、一枚当たり４μｍ以上であることが好ましい。４μｍ未満だと取り扱いが難しいのに加えて、金属箔の延性が著しく低下し、シールド材の成形加工性が不十分となる場合がある。また、一枚当たりの箔の厚さが４μｍ未満だと優れた電磁波シールド効果を得るために多数の金属箔を積層する必要が出てくるため、製造コストが上昇するという問題も生じる。このような観点から、金属箔の厚さは一枚当たり１０μｍ以上であることがより好ましく、１５μｍ以上であることが更により好ましく、２０μｍ以上であることが更により好ましく、２５μｍ以上であることが更により好ましく、３０μｍ以上であることが更により好ましい。一方で、一枚当たりの箔の厚さが１００μｍを超えると強度が高くなりすぎて圧空成形が難しくなることから、箔の厚さは一枚当たり１００μｍ以下であることが好ましく、５０μｍ以下であることがより好ましく、４５μｍ以下であることが更により好ましく、４０μｍ以下であることが更により好ましい。
【００２４】
電磁波シールド材に使用する金属箔は一枚でもよいが、成形加工性及びシールド性能を高める観点からは、シールド材を構成する金属箔を樹脂層を介して複数枚積層することが好ましく、金属箔の合計厚さを薄くしながらも優れた電磁波シールド特性を確保する観点からは、金属箔を樹脂層を介して三枚以上積層することがより好ましい。金属箔を樹脂層を介して三枚以上積層することで、金属箔の合計厚さが同じだとしても金属箔が単層の場合や金属箔を樹脂層を介して二枚積層する場合に比べて、シールド効果が顕著に向上する。金属箔同士を直接重ねても、金属箔の合計厚さが増えることでシールド効果が向上するものの、顕著な向上効果は得られない。つまり、シールド材を構成する金属箔を樹脂層を介して複数枚積層すると、同一の電磁波シールド効果を得るのに必要な金属箔の合計厚さを薄くすることができるので、電磁波シールド材の軽量化と電磁波シールド効果の両立を図ることが可能となる。
【００２５】
これは、金属箔間に樹脂層が存在することで電磁波の反射回数が増えて、電磁波が減衰されることによると考えられる。但し、金属箔の積層枚数は多い方が電磁波シールド特性は向上するものの、積層枚数を多くすると積層工程が増えるので製造コストの増大を招き、また、シールド向上効果も飽和する傾向にあるため、シールド材を構成する金属箔は五枚以下であるのが好ましく、四枚以下であるのがより好ましい。
【００２６】
従って、本発明に係るシールド材の一実施形態においては、金属箔の合計厚さを１００μｍ以下とすることができ、８０μｍ以下とすることもでき、８０μｍ以下とすることもでき、６０μｍ以下とすることもでき、４０μｍ以下とすることもできる。また、本発明に係るシールド材の一実施形態においては、金属箔の合計厚さを４μｍ以上とすることができ、８μｍ以上とすることもでき、１２μｍ以上とすることもでき、１６μｍ以上とすることもできる。
【００２７】
（樹脂層）
一般的に、樹脂層は金属箔と比較して延性が高い。このため、各金属箔の両面を樹脂層によりサポートすることにより、金属箔の延性が顕著に向上し、シールド材の成形加工性が有意に向上する。金属箔同士を直接重ねても成形加工性の向上効果を得ることはできない。
【００２８】
樹脂層としては、金属箔とのインピーダンスの差が大きいものの方が、優れた電磁波シールド効果を得る上では好ましい。大きなインピーダンスの差を生じさせるには、樹脂層の比誘電率が小さいことが必要であり、具体的には１０（２０℃の値。以下同じ。）以下であることが好ましく、５．０以下であることがより好ましく、３．５以下であることが更により好ましい。比誘電率は原理的には１．０より小さくなることはない。一般的に手に入る材料では低くても２．０程度であり、これ以上低くして１．０に近づけてもシールド効果の上昇は限られている一方、材料自体が特殊なものになり高価となる。コストと効果の兼ね合いを考えると、比誘電率は２．０以上であることが好ましく、２．２以上であることがより好ましい。
【００２９】
樹脂層を構成する材料としては加工性の観点から合成樹脂が好ましい。また、樹脂層を構成する材料としてはフィルム状の材料を使用することができる。樹脂層には炭素繊維、ガラス繊維及びアラミド繊維などの繊維強化材を混入させることも可能である。合成樹脂としては、入手のしやすさや加工性の観点から、ＰＥＴ（ポリエチレンテレフタレート）、ＰＥＮ（ポリエチレンナフタレート）及びＰＢＴ（ポリブチレンテレフタレート）等のポリエステル、ポリエチレン及びポリプロピレン等のオレフィン系樹脂、ポリアミド、ポリイミド、液晶ポリマー、ポリアセタール、フッ素樹脂、ポリウレタン、アクリル樹脂、エポキシ樹脂、シリコーン樹脂、フェノール樹脂、メラミン樹脂、ＡＢＳ樹脂、ポリビニルアルコール、尿素樹脂、ポリ塩化ビニル、ポリカーボネート、ポリスチレン、スチレンブタジエンゴム等が挙げられ、これらの中でも加工性、コストの理由によりＰＥＴ、ＰＥＮ、ポリアミド、ポリイミドが好ましい。合成樹脂はウレタンゴム、クロロプレンゴム、シリコーンゴム、フッ素ゴム、スチレン系、オレフィン系、塩ビ系、ウレタン系、アミド系などのエラストマーとすることもできる。これらの中では熱圧着による金属箔との接着が容易なポリイミド、ポリブチレンテレフタレート、ポリアミド、ポリウレタンなどを好適に用いることができる。本発明に係るシールド材に使用する樹脂層はすべて同一の樹脂材料で構成されもよいし、層毎に異なる樹脂材料を使用してもよい。
【００３０】
樹脂層表面には金属箔との密着性促進などを目的とした各種の表面処理が行われてもよい。例えば、樹脂フィルムの金属箔との貼り合わせ面にプライマーコートやコロナ処理を行うことで金属箔との密着性を高めることができる。
【００３１】
樹脂層の厚さは特に制限されないが、金属箔の延性向上効果を高めるという観点からは、樹脂層の合計厚さは１０μｍ以上であることが好ましく、２０μｍ以上であることがより好ましく、４０μｍ以上であることが更により好ましく、８０μｍ以上であることが更により好ましく、１００μｍ以上であることが更により好ましい。但し、樹脂層の合計厚さは、過度に大きいと強度が高くなりすぎて圧空成形が難しくなることから、５００μｍ以下であることが好ましく、４００μｍ以下であることがより好ましく、３００μｍ以下であることが更により好ましい。
【００３２】
また、金属箔の延性向上効果を高めるという観点からは、樹脂層の一層当たりの厚さは４μｍ以上であることが好ましく、７μｍ以上であることがより好ましく、１０μｍ以上であることが更により好ましく、２０μｍ以上であることが更により好ましく、４０μｍ以上であることが更により好ましく、８０μｍ以上であることが更により好ましく、１００μｍ以上であることが更により好ましい。但し、樹脂層の一層当たりの厚さは、過度に大きいと強度が高くなりすぎて圧空成形が難しくなることから、２５０μｍ以下であることが好ましく、２００μｍ以下であることがより好ましい。
【００３３】
樹脂層と金属箔を密着積層する方法としては、熱圧着、超音波接合、接着剤による接合、金属箔上に溶融した樹脂を塗布、硬化させてフィルムを形成する方法等が挙げられる。これらの中では、接着強度の安定性から熱圧着が好ましい。熱圧着は樹脂層と金属箔の双方の融点以下に加熱した上で圧力を加えて双方を密着させ、塑性変形を起こさせて接合させる方法である。但し、本発明においては後述するような樹脂層の融点を超える温度に加熱する場合も熱圧着として捉える。超音波振動を加えながら熱圧着させるサーモニックボンディングを採用することも好適である。接着剤を介して密着積層することも可能であるが、接着剤は後述するように樹脂フィルムに比べて強度が低い。このため、樹脂層を積層することによる金属箔の延性向上効果を阻害しないように適切に接着剤の厚みや引張弾性率を選定する必要がある。このため、熱圧着が簡便であり延性向上効果も得やすいので好ましい。但し、ＰＥＴのように熱圧着が困難な樹脂材料も存在するため、その場合は接着剤を使用することが好ましい。
【００３４】
熱圧着の際、樹脂層と金属箔の密着性を高める観点から、樹脂層の融点を３０℃下回る温度以上に加熱することが好ましく、樹脂層の融点を２０℃下回る温度以上に加熱することがより好ましく、樹脂層の融点を１０℃下回る温度以上に加熱することが更により好ましい。但し、必要以上に加熱すると樹脂層が溶融して圧力で押し出されて厚さの均一性や物性が損なわれることから、熱圧着の際の加熱は樹脂層の融点を２０℃上回る温度以下とすることが好ましく、樹脂層の融点を１０℃上回る温度以下とすることがより好ましく、樹脂層の融点以下とすることが更により好ましい。また、熱圧着の際の圧力は、樹脂層と金属箔の密着性を高める観点から、０．０５ＭＰａ以上とすることが好ましく、０．１ＭＰａ以上とすることがより好ましく、０．１５ＭＰａ以上とすることが更により好ましい。但し、必要以上に加圧しても密着力は向上しないだけでなく、樹脂層が変形して厚さの均一性が損なわれることから、熱圧着の際の圧力は６０ＭＰａ以下とすることが好ましく、４５ＭＰａ以下とすることがより好ましく、３０ＭＰａ以下とすることが更により好ましい。
【００３５】
接着剤は一般的に樹脂フィルムと比較して強度が低い。従って接着剤層が厚すぎる場合、樹脂層を積層することによる金属箔の延性向上を阻害する傾向にある。一方、接着剤層が薄すぎると金属箔と樹脂フィルムの界面全体に接着剤を塗布するのが難しく、未接着部ができてしまう。そこで、接着剤層の厚さは１μｍ以上２０μｍ以下が好ましく、１．５μｍ以上１５μｍ以下がより好ましく、２μｍ以上１０μｍ以下が更により好ましい。
【００３６】
樹脂層を積層することによる金属箔の延性向上を阻害しないために、接着剤層の強度を高めることもできるが、強度を高めすぎると接着剤層の延性が低下する傾向にあり、逆に延性向上を阻害する。一方、接着剤層が柔らかくなりすぎると、上述の厚さ範囲においても延性向上を阻害してしまう。接着剤層の引張弾性率は１ＭＰａ〜１５００ＭＰａが好ましく、３ＭＰａ〜１０００ＭＰａがより好ましく、５ＭＰａ〜８００ＭＰａがさらに好ましい。本発明において、接着剤層の引張弾性率は接着剤を容易に剥離できる、フィルムなどの基材の上に測定対象となる接着剤を塗布、乾燥し、硬化させた後、基材から剥がし取って得た接着剤膜に対して、ＪＩＳ  Ｋ７１６１−１：２０１４に準拠して測定する。
【００３７】
（電磁波シールド材）
電磁波シールド材（単に「シールド材」ともいう。）は一枚、好ましくは二枚以上、より好ましくは三枚以上の金属箔が樹脂層を介して密着積層された構造とすることができる。このとき、各金属箔はその両面が樹脂層と密着積層されるような構造とすることが金属箔の延性を向上させてシールド材の成形加工性を高める上で望ましい。つまり、金属箔がシールド材の最外層を形成する態様や、シールド材の内層で複数の金属箔が樹脂層を介することなく積層された箇所がある態様よりも、積層体の両最外層が樹脂層で構成され、樹脂層と金属箔が交互に一層ずつ積層された構成が好ましい。
【００３８】
電磁波シールド材の積層構造の例としては、以下が挙げられる。
（１）樹脂層／金属箔／樹脂層
（２）樹脂層／金属箔／樹脂層／金属箔／樹脂層
（３）樹脂層／金属箔／樹脂層／金属箔／樹脂層／金属箔／樹脂層
【００３９】
ここで、本発明においては、一層の「樹脂層」には金属箔を介することなく複数の樹脂層を積層して構成したものが含まれることとする。つまり、本発明においては、金属箔を介することなく積層された複数の樹脂層は一層の樹脂層として捉える。また、本発明においては接着剤層も樹脂層として捉える。
【００４０】
従って、例えば電磁波シールド材が以下の（４）に示す積層構造を有する場合は、「樹脂フィルム／接着剤層」の積層体を一層の「樹脂層」として捉え、（４’）に示す積層構造を有するものとして後述するＶM／ＶM’の範囲を満たすか否かが隣り合う金属箔との関係で判断される。
（４）（樹脂フィルム／接着剤層）／金属箔／（接着剤層／樹脂フィルム層）
（４’）樹脂層／金属箔／樹脂層
【００４１】
同様に、電磁波シールド材が以下の（５）に示す積層構造を有する場合は、「樹脂フィルム／接着剤層」の積層体及び「接着剤層／樹脂フィルム／接着剤層」の積層体をそれぞれ一層の「樹脂層」として捉え、（５’）に示す積層構造を有するものとして後述するＶM／ＶM’の範囲を満たすか否かが隣り合う金属箔との関係で判断される。
（５）（樹脂フィルム／接着剤層）／金属箔／（接着剤層／樹脂フィルム層／接着剤層）／金属箔／（接着剤層／樹脂フィルム）
（５’）樹脂層／金属箔／樹脂層／金属箔／樹脂層
【００４２】
シールド材の成形加工性を高める観点からは、各金属箔は、隣接する二層の樹脂層のそれぞれと、下記の関係を満たすことが望ましい。
０．０２≦ＶM／ＶM’≦１．２
ＶM：金属箔と樹脂層との合計体積に対する金属箔の体積率
ＶM’：（σR−σR’）／（σM＋σR−σR’）
σM：金属箔に引張応力を与えたときの破断時の金属箔の応力（ＭＰａ）
σR：樹脂層に引張応力を与えたときの破断時の樹脂層の応力（ＭＰａ）
σR’：金属箔破断時の歪み（εM）と同じ歪みを樹脂層に与えたときの樹脂層の応力（ＭＰａ）
【００４３】
本明細書において、断りがない限り、「応力」は「真応力」、「ひずみ（歪み）」は「対数ひずみ」を指す。
【００４４】
“各金属箔は、これに隣接する二層の樹脂層のそれぞれと、下記の関係を満たす”というのは、例えば、樹脂層１／金属箔１／樹脂層２の構成であれば、樹脂層１／金属箔１と金属箔１／樹脂層２のそれぞれでＶM／ＶM’を計算し、どちらも０．０２≦ＶM／ＶM’≦１．２を満たすことを意味する。樹脂層が樹脂フィルムと接着剤層の積層体で構成されている場合には樹脂フィルムと接着剤層の積層体についてのσR及びσR’に基づき、ＶM／ＶM’を算出する。
【００４５】
金属箔のσM及びεMはシールド材を構成する金属箔と同一の金属箔単体に対してＪＩＳ  Ｋ７１２７：１９９９に準拠して、幅１２．７ｍｍ×長さ１５０ｍｍの試験片を作製し、２５℃の温度下で引張速度５０ｍｍ／ｍｉｎで試験片の長手方向に引張試験を行うことにより求める。シールド材を構成する金属箔が表面処理を受けたものである場合は当該表面処理を行った後の金属箔に対して測定する。
各樹脂層のσR及びσR’はシールド材を構成する樹脂層と同一の樹脂層単体に対してＪＩＳ  Ｋ７１２７：１９９９に準拠して、幅１２．７ｍｍ×長さ１５０ｍｍの試験片を作製し、２５℃の温度下で引張速度５０ｍｍ／ｍｉｎで試験片の長手方向に引張試験を行うことにより求める。樹脂層が表面処理を受けたものである場合は当該表面処理を行った後の樹脂層に対してσR及びσR’を測定する。また、樹脂層が接着剤層を含む場合には、硬化後の接着剤層が積層された状態で樹脂層のσR及びσR’を測定する。
【００４６】
図１は樹脂層と金属箔の応力と歪みの関係を模式的に示したグラフである。複合則によると、１枚の金属箔と１層の樹脂層を貼り合わせた積層体に対して引張力を与えたとき、金属箔破断時の歪み（εM）を与えたときの積層体の応力は、σM×ＶM＋σR’×（１−ＶM）で表され、積層体中の樹脂層が破断せずに金属箔を支えられる積層体の最大応力はσR×（１−ＶM）で表される。
【００４７】
σR×（１−ＶM）がσM×ＶM＋σR’×（１−ＶM）よりも小さい場合に積層体に歪みを与えると、樹脂層は積層体中の金属箔が破断する前、又は金属箔の破断と同時に破断するため、積層体の破断時の歪みが金属箔の歪みに等しくなるため、金属箔の延性は向上しない。逆に、σR×（１−ＶM）がσM×ＶM＋σR’×（１−ＶM）よりも大きい場合、積層体に歪みを与えると、金属箔単体に引張力を与えたときであれば金属箔の破断が生じる歪みにおいても樹脂層は破断せず、伸び続ける。この際、金属箔が樹脂層に密着積層されていると、金属箔も破断せず樹脂層と一緒に伸び続けることができる。このメカニズムに従い、金属箔の延性が向上する。
【００４８】
σR×（１−ＶM）＝σM×ＶM＋σR’×（１−ＶM）となるときのＶMをＶM’とすると、ＶM’は次式のように表すことができる。
ＶM’＝（σR−σR’）／（σM＋σR−σR’）
本発明者は、上記の式に基づき１枚の金属箔と１層の樹脂層が張り合わされた積層体についてＶM及びＶM’を算出し、延性との関係を調査したところ、ＶMがＶM’と比較して小さくなるほど金属箔の延性が向上することがわかった。特に金属箔と金属箔の両面に積層されている二層の樹脂層のそれぞれと、ＶM／ＶM’≦１．２を満たすときに積層体の成形加工性が向上し、ＶM／ＶM’≦０．９を満たすときに積層体の成形加工性が更に向上し、ＶM／ＶM’≦０．６を満たすときに積層体の成形加工性がより一層向上する。但し、ＶM／ＶM’が小さすぎるとフィルムが厚すぎる、または強度が高すぎるため、圧縮空気成形では十分に成形しきれなくなることから、０．０２≦ＶM／ＶM’であることが好ましく、０．１≦ＶM／ＶM’であることがより好ましく、０．２≦ＶM／ＶM’であることが更により好ましい。
【００４９】
本発明に係る電磁波シールド材の一実施形態においては、電磁波シールド材の全体厚さを５０〜５００μｍとすることができ、４００μｍ以下とすることもでき、３００μｍ以下とすることもでき、２５０μｍ以下とすることもできる。
【００５０】
本発明に係る電磁波シールド材の一実施形態によれば、１ＭＨｚにおいて２５ｄＢ以上の磁界シールド特性（受信側でどれだけ信号が減衰したか）をもつことができ、好ましくは３０ｄＢ以上の磁界シールド特性をもつことができ、より好ましくは４０ｄＢ以上の磁界シールド特性をもつことができ、更により好ましくは５０ｄＢ以上の磁界シールド特性をもつことができ、更により好ましくは６０ｄＢ以上の磁界シールド特性をもつことができ、例えば３６〜９０ｄＢの磁界シールド特性をもつことができる。また、１００ＭＨｚにおいて４０ｄＢ以上の電界シールド特性をもつことができ、好ましくは６０ｄＢ以上の電界シールド特性をもつことができ、更により好ましくは８０ｄＢ以上の電界シールド効果をもつことができる。本発明においては、磁界シールド特性はＫＥＣ法によって測定することとする。ＫＥＣ法とは、関西電子工業振興センターにおける「電磁波シールド特性測定法」を指す。
【００５１】
本発明に係る電磁波シールド材は、特に電気・電子機器（例えば、インバータ、通信機、共振器、電子管・放電ランプ、電気加熱機器、電動機、発電機、電子部品、印刷回路、医療機器等）から放出される電磁波を遮断する用途に適用可能である。
【実施例】
【００５２】
以下に本発明の実施例を比較例と共に示すが、これらは本発明及びその利点をよりよく理解するために提供するものであり、発明が限定されることを意図するものではない。
【００５３】
（１．金属箔の準備）
金属箔として以下の材料を準備した。導電率はＪＩＳ  Ｃ２５２５：１９９９のダブルブリッジ法で測定した。
Ｃｕ：圧延銅箔（２０℃での導電率：５８．０×１０6Ｓ／ｍ、厚さ：表１参照）、実施例１７のみ電解銅箔（２０℃での導電率：５８．０×１０6Ｓ／ｍ、厚さ：表１参照）
＊圧延銅箔については、添加元素を添加していない純銅箔と、Ａｇを０．２ｗｔ％程度添加してσＭを低下させた銅合金箔を使用した。なお、微量添加のため、導電率にはほとんど変化はない。
Ａｌ：アルミ箔（２０℃での導電率：３９．６×１０6Ｓ／ｍ、厚さ：表１参照）
＊アルミ箔は、厚みの大きなアルミニウム素材を圧延することにより製造した。最終圧延の加工度でσMを変化させた。σMは加工度を高くすることで大きくすることができ、加工度を低くすることで小さくすることができる。
Ｎｉ：ニッケル箔（市販品、２０℃での導電率：１４．５×１０6Ｓ／ｍ、厚さ：表１参照）
Ｆｅ：鉄箔（市販品、２０℃での導電率：９．９×１０6Ｓ／ｍ、厚さ：表１参照）
ＳＵＳ：ステンレス箔（市販品、２０℃での導電率：１．４×１０6Ｓ／ｍ、厚さ：表１参照）
【００５４】
＜表面処理＞
以下の条件で金属箔の両面に試験番号に応じて表１に記載の条件に従って表面処理を行った。表中、「−」とあるのは表面処理を行わなかったことを意味する。
粗化処理：粗化処理液（Ｃｕ：１０〜２５ｇ／Ｌ、Ｈ2ＳＯ4：２０〜１００ｇ／Ｌ、温度２５〜３５℃）を用い、電流密度３０〜７０Ａ／ｄｍ2、電解時間１〜５秒で電解処理を行った。その後、Ｎｉ−Ｃｏめっき液（Ｃｏイオン濃度：５〜１５ｇ／Ｌ、Ｎｉイオン濃度：５〜１５ｇ／Ｌ）を用い、温度３０〜５０℃、電流密度：１〜４Ａ／ｄｍ2でＮｉ−Ｃｏめっきを行った。
シラン処理：エポキシシラン処理液（エポキシシラン：０．１〜２ｗｔ％水溶液）に浸漬処理した。
クロメート処理：クロメート浴（Ｋ2Ｃｒ2Ｏ7：０．５〜５ｇ／Ｌ、温度５０〜６０℃）を用い、電流密度０．５〜２Ａ／ｄｍ2で電解処理した。
Ｎｉめっき＋クロメート処理：Ｎｉめっき浴（Ｎｉイオン濃度：１５〜２５ｇ／Ｌのワット浴）を用い、めっき液温度３０〜５０℃、電流密度１〜４Ａ／ｄｍ2でＮｉめっきを行った後、上記と同様にクロメート処理を行った。
【００５５】
これらの金属箔について、引張応力を与えたときの破断時の金属箔の応力（σM：ＭＰａ）及びそのときの歪み（εM）を先述した方法により島津製作所製型式ＡＧＳ−Ｘの引張試験装置を用いて測定した。結果を表３〜５に示す。
【００５６】
（２．樹脂層の準備）
樹脂フィルムとして以下の材料を準備した。何れも市販品である。比誘電率はＪＩＳ  Ｃ  ２１５１：２００６に記載のＢ法により測定した。
ＰＥＴ：ポリエチレンテレフタレートフィルム（２０℃での比誘電率：３．０〜３．５、融点：２２０℃、厚さ：表１参照）
＊ＰＥＴについては、複数メーカの種々のグレードのＰＥＴフィルムを使用することで、σRを変化させた。σRは延伸条件を変化させる、又は、異なる分子構造のモノマーを複数種類配合させることなどにより変化させることが可能である。例えば２軸延伸時の延伸度を高くすると結晶化度が大きくなってσRを大きくすることができ、延伸度が低くなると結晶化度が小さくなって、σRを小さくすることができる。また、同じ延伸度でも結晶化しにくいモノマーを配合すると結晶化度が小さくなるので、σRを小さくすることができる。
ＰＩ：ポリイミドフィルム（２０℃での比誘電率：３．５、融点：なし、厚さ：表１参照）
ＰＡ：ポリアミドフィルム（２０℃での比誘電率：６．０、融点：３００℃、厚さ：表１参照）
また、接着剤として以下のイソシアネート硬化型のポリウレタン系接着剤を準備した。
接着剤：主剤：ＲＵ−８０、硬化剤：Ｈ−５（いずれもロックペイント社製）
接着剤の硬化後の引張弾性率を先述した方法により島津製作所社製精密型万能試験装置ＡＧＳ−Ｘを用いて測定したところ、６００ＭＰａであった。
【００５７】
ＰＥＴは接着剤を使用して金属箔と密着積層させた。この場合、先述した定義に従い、一層の樹脂層はＰＥＴと接着剤層の積層体により構成される。このため、樹脂層にＰＥＴを使用する場合は、ＰＥＴの両面に金属箔を積層するか、又はＰＥＴの片面に金属箔を積層するかに応じて、ＰＥＴの両面又は片面に接着剤層を金属箔との接着条件と同じ条件で塗布及び硬化した積層体に対して、引張応力を与えたときの破断時の応力（σR：ＭＰａ）及び金属箔破断時の歪み（εM）と同じ歪みを与えたときの応力（σR’：ＭＰａ）を先述した方法により島津製作所製型式ＡＧＳ−Ｘの引張試験装置を用いて測定した。結果を表３〜５に示す。
【００５８】
ＰＩ及びＰＡは接着剤を使用することなく金属箔と密着積層させた。このため、樹脂層にＰＩ又はＰＡを使用する場合は、樹脂フィルム単体に対して、引張応力を与えたときの破断時の破断時の応力（σR：ＭＰａ）及び金属箔破断時の歪み（εM）と同じ歪みを与えたときの応力（σR’：ＭＰａ）を先述した方法により測定した。
【００５９】
（３．電磁波シールド材の作製）
上記の金属箔及び樹脂フィルムを用いて、表１に記載の積層構造の各種電磁波シールド材を作製した。金属箔及び樹脂フィルムについて、貼り合わせ面の面積は同じとし、互いにはみ出さないように積層した。樹脂層にＰＥＴを使用した例ではＰＥＴの貼合面に、接着剤をバーコーター（第一理化株式会社製）で塗布した。接着剤層の厚さは接着剤の固形分濃度とバーコーターの番手により調整した。次に８０℃で１分間乾燥させて余分な溶剤を揮発させ、金属箔を張り合わせた後、硬化反応を促進するため４０℃で７日間保持して金属箔と樹脂層を密着積層した。ＰＩを使用した例では接着剤を使用することなく圧力４ＭＰａで３３０℃×０．５時間で熱圧着することにより金属箔と樹脂層を密着積層した。ＰＡを使用した例では接着剤を使用することなく圧力６ＭＰａで３００℃×０．５時間で熱圧着することにより金属箔と樹脂層を密着積層した。
【００６０】
得られた各電磁波シールド材について、積層構造に応じて、各金属箔に隣接する二層の樹脂層のそれぞれと、ＶM及びＶM’を求め、ＶM／ＶM’を算出した。実施例１を例にしてＶM／ＶM’を説明する。実施例１はＰＥＴ／Ｃｕ／ＰＥＴ（＝Ｒ１／Ｍ１／Ｒ２）の積層構造を有している。Ｒ１とＭ１についてのＭ１の体積率ＶM11とＭ１とＲ２についてのＭ１の体積率ＶM12は、貼り合わせ面の面積が同一なので、それぞれＲ１とＭ１、Ｍ１とＲ２の厚さから以下のように算出される。
Ｒ１とＭ１についてのＭ１の体積率ＶM11＝Ｍ１の厚さ／（Ｒ１の厚さ＋Ｍ１の厚さ）
Ｍ１とＲ２についてのＭ１の体積率ＶM12＝Ｍ１の厚さ／（Ｍ１の厚さ＋Ｒ２の厚さ）
Ｒ１とＭ１についてのＶM’をＶM’11とすると、ＶM’11＝（σR1−σR’11）／（σM1＋σR1−σR’11）で表される。
σM1：Ｍ１に引張応力を与えたときのＭ１破断時の応力
σR1：Ｒ１に引張応力を与えたときのＲ１破断時の応力
σR’11：Ｒ１にＭ１破断時の歪み（εM1）と同じ歪みを与えたときの応力
Ｍ１とＲ２についてのＶM’をＶM’12とすると、ＶM’12＝（σR2−σR’12）／（σM1＋σR2−σR’12）で表される。
σM1：Ｍ１に引張応力を与えたときのＭ１破断時の応力
σR2：Ｒ２に引張応力を与えたときのＲ２破断時の応力
σR’12：Ｒ２にＭ１破断時の歪み（εM1）と同じ歪みを与えたときの応力
以上の計算によって、Ｒ１とＭ１についてのＶM11／ＶM’11、Ｍ１とＲ２についてのＶM12／ＶM’12をそれぞれ算出した。
他の実施例及び比較例についても同様の方法で隣接し合う樹脂層と金属箔の間のＶM／ＶM’を算出した。結果を表２及び６に示す。
【００６１】
（４．成形試験）
９０ｍｍ×９０ｍｍのシート状の電磁波シールド材の各試験品に対して、圧空成形試験機（北口精機社製、特注品）により、直径３０ｍｍの半球を作る金型にて、金型温度２５℃の条件で成形試験を行った。圧縮空気圧力は３ＭＰａ（絶対圧）としたが、３ＭＰａでは試験品が破断してしまう場合には圧縮空気圧力を３ＭＰａよりも低下させて成形を行ない、破断が生じない最大の圧縮空気圧力で成形を行った。成形品は、半球の外周面側が表１の「積層構造」の欄に示す最も右側の材料となるように製造した。
圧空成形後、試験片を取り出して成形深さを測定した。また、金属箔及び樹脂層の破断の有無を確認した。破断の有無は、成形品の最外層のみならず、Ｘ線ＣＴ（東芝ＩＴコントロールシステム製マイクロＣＴスキャナ、ＴＯＳＣＡＮＥＲ３２２５１μｈｄ、管電流１２０μＡ、管電圧８０ｋＶ）により内部も観察することにより確認した。
圧縮空気圧力が３ＭＰａ以下の範囲で、金属箔及び樹脂層の何れの破断も発生することなく成形できた最大深さを、その試験片の最大成形深さとした。最大成形深さが４ｍｍを下回るものを成形性×、４ｍｍ以上６ｍｍ未満のものを○、６ｍｍ以上のものを◎とした。結果を表７に示す。
【００６２】
（シールド効果の測定）
実施例１、２、４、５、２４及び２５の電磁波シールド材については、シールド効果評価装置（テクノサイエンスジャパン社  型式ＴＳＥＳ−ＫＥＣ）に設置して、２５℃の条件下で、ＫＥＣ法により１００ＭＨｚにおける電界シールド効果を評価した。また、実施例２４及び２５の電磁波シールド材については、同じシールド効果評価装置にて、２５℃の条件下で、ＫＥＣ法により１ＭＨｚにおける磁界シールド効果を評価した。結果を表７に示す。
【００６３】
【表１−１】
2018152466.tif 000003
【００６４】
【表１−２】
2018152466.tif 000004
【００６５】
【表１−３】
2018152466.tif 000005
【００６６】
【表２−１】
2018152466.tif 000006
【００６７】
【表２−２】
2018152466.tif 000007
【００６８】
【表２−３】
2018152466.tif 000008
【００６９】
【表３−１】
2018152466.tif 000009
【００７０】
【表３−２】
2018152466.tif 000010
【００７１】
【表３−３】
2018152466.tif 000011
【００７２】
【表４−１】
2018152466.tif 000012
【００７３】
【表４−２】
2018152466.tif 000013
【００７４】
【表４−３】
2018152466.tif 000014
【００７５】
【表５−１】
2018152466.tif 000015
【００７６】
【表５−２】
2018152466.tif 000016
【００７７】
【表５−３】
2018152466.tif 000017
【００７８】
【表６−１】
2018152466.tif 000018
【００７９】
【表６−２】
2018152466.tif 000019
【００８０】
【表６−３】
2018152466.tif 000020
【００８１】
【表７−１】
2018152466.tif 000021
【００８２】
【表７−２】
2018152466.tif 000022
【００８３】
【表７−３】
2018152466.tif 000023
【００８４】
（５．考察）
実施例１〜２７に係る電磁波シールド材は、隣り合う金属箔と樹脂層の関係が良好（０．０２≦ＶM／ＶM’≦１．２）であったため、成形加工性が優れていた。
また、隣り合う金属箔と樹脂層の関係は、好ましい範囲（０．１≦ＶM／ＶM’≦０．９）に設定することで成形加工性が向上し、より好ましい範囲（０．２≦ＶM／ＶM’≦０．６）に設定することで成形加工性が更に向上したことが分かる。
比較例１〜３は金属箔を一枚しか使用していないことで成形加工性が実施例に比べて悪かった。
比較例４、７及び８は、隣り合う金属箔と樹脂層の関係は良好（０．０２≦ＶM／ＶM’≦１．２）であったものの、シールド材を構成する金属箔の中に両面が樹脂層によってサポートされていなかったものが存在したために成形加工性が実施例に比べて悪かった。
比較例５、６、９及び１０は隣り合う金属箔と樹脂層の関係が不適切であったため、成形加工性が実施例に比べて悪かった。
【図１】
2018152466.tif 000024